Пазогребневый глиноцементный блок (ПГГЦБ)

Полезная модель относится к строительным материалам, может быть использована в промышленном и гражданском строительстве для возведения самонесущих и несущих конструкций зданий низкой этажности.
Из применяемых в РФ видов пазогребневых блоков, в области строительства, активно применяются и используются гипсовые и силикатные пазогребневые блоки для возведения самонесущих и несущих конструкций зданий низкой этажности.
Вышеперечисленные пазогребневые блоки, производимые в РФ для нужд промышленного и гражданского строительства, ограничены условиями и возможностями использования, в «заявленной области», по причине:
высокой стоимости силикатных пазогребневых блоков;
низкой влагостойкости и высокой звукопроводимости гипсовых пазогребневых блоков;
низкому сопротивлению сжатия гипсовых пазогребневых блоков.
Наиболее близким, к заявленному техническому решению, является техническое решение - пазогребневые гипсовые и силикатные блоки, отвечающее условиям ГОСТ 6428-2018, МКС 91.080 «Межгосударственный стандарт», введен 2019-05-01 г. Москва.
Недостатками данного технического решения являются:
отсутствие возможности широкого применения гипсовых пазогребневых блоков в промышленном и гражданском строительстве;
высокая стоимость силикатных пазогребневых блоков и наличие логистических проблем доставки материла на строительство.
Задача, на решение которой направлена заявленная полезная модель, заключается в расширении арсенала технических средств, используемых при строительстве малоэтажных зданий промышленного и гражданского назначения.
2
Достигаемый технический результат заключается в создании пазогребневого глиноцементного блока (изделие) размерами 190×190×380 мм с двумя крестообразными гребнями высотой 30 мм, шириной 34 мм, на стороне размером 190×380 мм, и двумя крестообразными пазами глубиной 34 мм, шириной 38 мм, плотность материала q=2,33 г/см3, вес=31 кг, прочность на сжатие 75 кг/см.
Изделие укладывается на фундамент, первый ряд на раствор марки М50, для выравнивания и подготовки к кладке последующих рядов. Кладка второго и следующих рядов изделия осуществляется с использованием паз-гребней, с предварительной окраской кистью посадочного места и места стыка глиняным или цементным «клеем».
В качестве материала, для изготовления изделия, используют глину (природная плотность q=1,63 г/см3, влажность W=30%) и цемент (марка М300 или М400), при соотношении в Изделии глины и цемента 10:1.
Из пазогребневых глиноцементных блоков описанного состава строят несущие и самонесущие ограждающие конструкции низкой этажности для промышленного и гражданского строительства. Строительно-монтажные работы ведутся как вручную, так и с помощью грузоподъемной техники или оснастки. Технология монтажа изделий основана на соединении Изделий между собой через паз-гребень, с предварительной окраской кистью, мест соединения изделий, глиняным или цементным клеем.
Пазогребневый глиноцементный блок (изделие), позволяет быстро и технологично транспортируется к месту монтажа, использование изделия в малоэтажном строительстве значительно повышает качество строительства. Кроме того, применение заявленных изделий в значительной степени снижает стоимость строительства, за счет сокращения сроков строительства, относительно существующих технологий строительства с применением мелкоштучных строительных материалов.
Описание заявленной полезной модели поясняется чертежами/эскизами, которые не охватывают и, тем более, не ограничивают весь объем притязаний данного технического решения, а являются лишь иллюстрирующими материалами частного случая выполнения:
на фиг. 1. - продольный вид изделия А-А.
на фиг. 2. - поперечное сечение изделия а-а.
на фиг. 3. - вид b-b с торца изделия.
нафиг. 4. - изометрический вид изделия А-А.